СИСТЕМА СЕЛЕКТИВНОЙ КАТАЛИТИЧЕСКОЙ НЕЙТРАЛИЗАЦИИ ДЛЯ ПОГЛОЩЕНИЯ ЛЕТУЧИХ СОЕДИНЕНИЙ

1. Система селективной каталитической нейтрализации для очистки дизельных выхлопных газов, которые содержат азотные оксиды и частицы дизельной копоти, включают в себя:
каталитический материал, включающий:
большую часть, содержащую нанесенный материал на основе диоксида титана; и
меньшую часть, содержащую каталитический компонент, включающий как минимум один из оксидов ванадия, кремния, вольфрама, молибдена, железа, церия, фосфора, меди или марганца; и
поглощающий материал, включающий большую часть для поглощения меньшей части, содержащей летучие оксиды и гидроксиды, образованные на каталитическом материале, где меньшая часть поглощающего материала имеет общее секционированное покрытие монослоя на большей части поглощающего материала около 5 или меньше; и
где поглощающий материал расположен в смеси с каталитическим материалом или расположен ниже каталитического материала.
-1
2. Система селективной каталитической нейтрализации по п.1, отличающаяся тем, что меньшая часть поглощающего материала имеет общее секционированное покрытие монослоя 5 или меньше на большей части поглощающего материала, когда условиями воздействия являются температура 750°С в течение 4 ч при газ-часовой космической скорости 100.000 часов и объеме воды 5%.
-1
3. Система селективной каталитической нейтрализации по п.1, отличающаяся тем, что меньшая часть каталитических компонентов каталитического материала имеет значение общего секционированного монослоя 5 или меньше на большей части каталитического материала после воздействия при условиях температуры 750°С в течение 4 часов при газ-часовой космической скорости 100.000 часов и объеме воды 5%.
4. Система селективной каталитической нейтрализации по п.1, отличающаяся тем, что поглощающий материал способен уничтожить практически все летучие оксиды и гидроксиды, образованные на каталитическом материале.
5. Система селективной каталитической нейтрализации по п.1, отличающаяся тем, что большая часть поглощающего материал в первую очередь содержит как минимум один из оксидов алюминия, стабилизированных оксидов алюминия, оксидов кремния, кремнево-алюминиевых оксидов, аморфных оксидов кремния, диоксидов титана, кремнево-стабилизированных диоксидов титана, цеолитов или их молекулярных сит или комбинаций.
6. Система селективной каталитической нейтрализации по п.5, отличающаяся тем, что большая часть поглощающего материала в первую очередь содержит стабилизированные оксиды алюминия, которые стабилизированы лантаном или другими лантаноидами.
7. Система селективной каталитической нейтрализации по п.1, отличающаяся тем, что большая часть поглощающего материала и большая часть каталитического материала содержат диоксид титана, стабилизированный оксидом кремния.
8. Очистительная система выхлопов дизельного двигателя включает в себя: систему селективной каталитической нейтрализации для очистки дизельных выхлопных газов, которые содержат азотные оксиды и частицы дизельной копоти, содержащую:
каталитический материал, включающий:
большую часть, содержащую нанесенный материал на основе
диоксида титана, и меньшую часть, содержащую каталитический компонент, имеющий как минимум один из оксидов ванадия, кремния, вольфрама, молибдена, железа, церия, фосфора, меди или марганца; и
поглощающий материал, включающий в себя большую часть для поглощения меньшей части, содержащей летучие оксиды и гидроксиды, образованные на каталитическом материале, где меньшая часть поглощающего материала имеет общую секционированную поверхность монослоя на большей части поглощающего материала около 5 или меньше; и
где поглощающий материал расположен в смеси с каталитическим материалом или расположен ниже каталитического материала; и
дизельный сажевый фильтр, где система селективной каталитической нейтрализации расположена над или под отдельным дизельным фильтром.
-1
9. Очистительная система выхлопов дизельного двигателя по п.8, отличающаяся тем, что меньшая часть поглощающего материала в системе селективной каталитической нейтрализации имеет общее секционированное покрытие монослоя на большей части поглощающего материала около 5 или меньше при условиях воздействия 750°С в течение 4 ч при газ-часовой космической скорости 100.000 ч и объеме воды 5%.
-1
10. Очистительная система выхлопов дизельного двигателя по п.8, отличающаяся тем, что каталитические компоненты меньшей части каталитического материала в системе селективной каталитической нейтрализации имеют значение общего секционированного монослоя 5 или меньше на большей части после воздействия при условиях 750°С в течение 4 часов при газ-часовой космической скорости 100.000 часов и объеме воды 5%.
11. Очистительная система выхлопов дизельного двигателя по п.8, отличающаяся тем, что поглощающий материал в системе селективной каталитической нейтрализации способен уничтожить практически все летучие оксиды и гидроксиды, образованные на каталитическом материале.
12. Очистительная система выхлопов дизельного двигателя по п.8, отличающаяся тем, что большая часть поглощающего материала в системе селективной каталитической нейтрализации в первую очередь содержит как минимум один из оксидов алюминия, стабилизированных оксидов алюминия, оксидов кремния, кремнево-алюминиевых оксидов, аморфных оксидов кремния, диоксидов титана, кремнево-стабилизированных диоксидов титана, цеолитов или их других молекулярных сит или комбинаций.
13. Очистительная система выхлопов дизельного двигателя по п.12, отличающаяся тем, что большая часть поглощающего материала в первую очередь содержит стабилизированные оксиды алюминия, стабилизированные лантаном или другими лантаноидами.
14. Очистительная система выхлопов дизельного двигателя по п.8, отличающаяся тем, что большая часть поглощающего материала и большая часть каталитического материала в системе селективной каталитической нейтрализации содержат диоксид титана, стабилизированный оксидом кремния.
15. Способ очистки дизельных выхлопных газов включает:
обеспечение системы селективной каталитической нейтрализации, включающей:
каталитический материал, содержащий:
большую часть, состоящую из нанесенного материала на основе диоксида титана, и меньшую часть, содержащую каталитический компонент, включающий как минимум один из оксидов ванадия, кремния, вольфрама, молибдена, железа, церия, фосфора, меди или марганца; и
поглощающий материал, содержащий большую часть для поглощения меньшей части, содержащей летучие оксиды и гидроксиды, образованные на каталитическом материале, где меньшая часть поглощающего материала имеет общее секционированное покрытие монослоя на большей части поглощающего материала около 5 или меньше; и
где поглощающий материал расположен в смеси с каталитическим материалом, или расположен ниже каталитического материала; и
воздействие дизельного выхлопного газа на систему селективной каталитической нейтрализации, отличающееся тем, что поглощающий материал уничтожает практически все летучие оксиды и гидроксиды, образованные на каталитическом материале, из дизельного выхлопного газа.
-1
16. Способ по п.15, отличающаяся тем, что меньшая часть поглощающего материала в системе селективной каталитической нейтрализации имеет общее секционированное покрытие монослоя на большей части поглощающего материала 5 или меньше, когда условиями воздействия являются температура 750°С в течение 4 ч при газ-часовой космической скорости 100.000 ч и объеме воды 5%.
-1
17. Способ по п.15, отличающаяся тем, что меньшая часть каталитических компонентов каталитического материала в системе селективной каталитической нейтрализации имеет значение общего секционированного монослоя 5 или меньше на большей части, после условий воздействия при температуре 750°С в течение 4 ч при газ-часовой космической скорости 100.000 ч и объеме воды 5%.
18. Способ по п.15, отличающаяся тем, что поглощающий материал в системе селективной каталитической нейтрализации в первую очередь содержит как минимум один из оксидов алюминия, стабилизированных оксидов алюминия, оксидов кремния, кремнево-алюминиевых оксидов, аморфных оксидов кремния, диоксидов титана, кремнево-стабилизированных диоксидов титана, цеолитов или их других молекулярных сит или комбинаций.
19. Способ по п.18, отличающийся тем, что большая часть поглощающего материала в первую очередь содержит стабилизированные оксиды алюминия, стабилизированные лантаном или другими лантаноидами.
20. Способ по п.15, отличающийся тем, что большая часть поглощающего материала и большая часть каталитического материала в системе селективной каталитической нейтрализации содержат диоксид титана, стабилизированный оксидом кремния.